(57)【要約】  Ｉ／Ｏ値が０．５以上であり重量平均分子量が２５０００以下であるバインダーと、顔料と、重合性モノマーと、重合開始剤と、を含有し、顔料の含有量が、感光性樹脂組成物の全固形分量に対し、２０質量％以上である感光性樹脂組成物、上記感光性樹脂組成物の固形分を含む感光性樹脂層を備える転写フィルム、上記感光性樹脂組成物又は上記転写フィルムを用いたパターンの製造方法、上記感光性樹脂組成物又は上記転写フィルムを用いた加飾パターン、及び、上記加飾パターンを備えるタッチパネル。
2017209002.tif 000002
【特許請求の範囲】
【請求項１】
Ｉ／Ｏ値が０．５以上であり重量平均分子量が２５０００以下であるバインダーと、顔料と、重合性モノマーと、重合開始剤と、を含有し、前記顔料の含有量が、感光性樹脂組成物の全固形分量に対し、２０質量％以上である感光性樹脂組成物。
【請求項２】
前記顔料が、黒色顔料である請求項１に記載の感光性樹脂組成物。
【請求項３】
前記重合性モノマーが、２官能モノマーを含む請求項１又は請求項２に記載の感光性樹脂組成物。
【請求項４】
前記２官能モノマーの含有量が、前記重合性モノマーの全量に対し、５０質量％以上である請求項３に記載の感光性樹脂組成物。
【請求項５】
前記重合開始剤の含有量が、感光性樹脂組成物の全固形分量に対し、０質量％超４質量％未満である請求項１〜請求項４のいずれか１項に記載の感光性樹脂組成物。
【請求項６】
バインダーの総含有質量に対する重合性モノマーの総含有質量の比が、０．３２〜０．３８である請求項１〜請求項５のいずれか１項に記載の感光性樹脂組成物。
【請求項７】
前記Ｉ／Ｏ値が０．５以上であり重量平均分子量が２５０００以下であるバインダーの酸価が、７０ｍｇ／ＫＯＨ以上である請求項１〜請求項６のいずれか１項に記載の感光性樹脂組成物。
【請求項８】
前記Ｉ／Ｏ値が０．５以上であり重量平均分子量が２５０００以下であるバインダーの含有量が、感光性樹脂組成物の全固形分量に対し、５質量％以上である請求項１〜請求項７のいずれか１項に記載の感光性樹脂組成物。
【請求項９】
前記Ｉ／Ｏ値が０．５以上であり重量平均分子量が２５０００以下であるバインダーの含有量が、感光性樹脂組成物に含有されるバインダーの総含有量に対し、５０質量％以上である請求項１〜請求項８のいずれか１項に記載の感光性樹脂組成物。
【請求項１０】
加飾パターンを備えるタッチパネルの前記加飾パターンの形成に用いられる請求項１〜請求項９のいずれか１項に記載の感光性樹脂組成物。
【請求項１１】
仮支持体と、
請求項１〜請求項１０のいずれか１項に記載の感光性樹脂組成物の固形分を含む感光性樹脂層と、
を備える転写フィルム。
【請求項１２】
更に、前記仮支持体と前記感光性樹脂層との間に配置された機能層を備える請求項１１に記載の転写フィルム。
【請求項１３】
加飾パターンを備えるタッチパネルの前記加飾パターンの形成に用いられる請求項１１又は請求項１２に記載の転写フィルム。
【請求項１４】
基材上に、請求項１〜請求項１０のいずれか１項に記載の感光性樹脂組成物又は請求項１１〜請求項１３のいずれか１項に記載の転写フィルムを用いて感光性樹脂層を形成する工程と、
前記基材上に形成された感光性樹脂層をパターン露光する工程と、
前記パターン露光された感光性樹脂層を、炭酸塩水溶液である現像液によって現像することにより、パターンを形成する工程と、
を有するパターンの製造方法。
【請求項１５】
更に、前記パターンを、２００℃以下のベーク温度にてベークする工程を有する請求項１４に記載のパターンの製造方法。
【請求項１６】
請求項１〜請求項１０のいずれか１項に記載の感光性樹脂組成物の固形分を含む感光性樹脂層又は請求項１１〜請求項１３のいずれか１項に記載の転写フィルムの前記感光性樹脂層のパターン状の硬化物である加飾パターン。
【請求項１７】
請求項１６に記載の加飾パターンを備えるタッチパネル。
【発明の詳細な説明】
【技術分野】
【０００１】
本開示は、感光性樹脂組成物、転写フィルム、パターンの製造方法、加飾パターン、及びタッチパネルに関する。
【背景技術】
【０００２】
従来より、バインダー（「バインダーポリマー」、「ポリマー」、又は「樹脂」とも称されている）及び重合性モノマー（単に「モノマー」とも称されている）を含有する感光性樹脂組成物が知られている。
例えば、有機溶剤を含有する着色液体組成物をインクジェット法により付与して着色領域を形成するためのインクジェット用隔壁の形成に用いられる感光性樹脂組成物であって、少なくとも、色材、バインダーポリマー、モノマー、及び重合開始剤を含み、バインダーポリマーのＩ／Ｏ値が０．５８以上であり、Ｉ／Ｏ値（ｂ）×（Ｍ／Ｂ）≧０．４９（数式（１））〔Ｉ／Ｏ値（ｂ）：バインダーポリマーのＩ／Ｏ値、Ｍ：感光性樹脂層中のモノマーの質量、Ｂ：感光性樹脂層中のバインダーポリマーの質量〕を満たす感光性樹脂組成物が知られている（例えば、特開２００９−１３４２６３号公報参照）。
また、金属粒子又は金属を有する粒子の塗布液中での分散安定性、ブラックマトリックス等のパターン形成性（アルカリ現像性及びパターン形状）、得られたパターンの面状及び得られたパターンの耐溶剤性に優れ、薄膜を形成可能であり、黒色感材として高濃度な感光性組成物として、金属粒子又は金属を有する粒子と、特定の繰り返し単位を３０から９０質量％含み酸価が５０ｍｇＫＯＨ／ｇ以上でＩ／Ｏ値が０．４５から０．６５の共重合体であるアルカリ可溶性樹脂と、エチレン性不飽和二重結合を有する付加重合性モノマーと、光重合開始剤と、を含有する感光性組成物が知られている（例えば、特開２００７−２５６６８３号公報参照）。
【発明の概要】
【発明が解決しようとする課題】
【０００３】
本発明者等の検討により、特開２００９−１３４２６３号公報及び特開２００７−２５６６８３号公報に記載の感光性樹脂組成物の固形分を含む感光性樹脂層をパターン露光し、現像してパターンを形成するにあたり、従来の現像液（例えば、トリエタノールアミン系現像液、水酸化テトラメチルアンモニウム系現像液、等）に代えて、炭酸塩水溶液（例えば炭酸ナトリウム水溶液）である現像液を用いた場合には、現像性が低下することが判明した。
ここでいう現像性の低下の概念には、現像できないこと、現像時間が増大すること、及び現像残渣が発生することの少なくとも１つが包含される。【０００４】
上述した炭酸塩水溶液である現像液は、種々の目的で用いられる。
例えば、タッチパネル等に備えられる加飾パターンは、感光性樹脂組成物の固形分を含む感光性樹脂層をパターン露光し、現像することにより形成され得るが、この現像の際の現像液として、炭酸塩水溶液である現像液が用いられることがある。
ここでいう加飾パターンにおける「加飾」の概念には、タッチパネルに配置された配線を隠蔽することも包含される。【０００５】
本発明の一実施形態は、炭酸塩水溶液である現像液を用いた場合においても現像性に優れる感光性樹脂組成物、上記感光性樹脂組成物の固形分を含む感光性樹脂層を備える転写フィルム、上記感光性樹脂組成物又は上記転写フィルムを用いたパターンの製造方法、上記感光性樹脂組成物又は上記転写フィルムを用いた加飾パターン、及び、上記加飾パターンを備えるタッチパネルを提供することである。
【課題を解決するための手段】
【０００６】
本発明の一実施形態には、以下の態様が含まれる。
＜１＞  Ｉ／Ｏ値が０．５以上であり重量平均分子量が２５０００以下であるバインダーと、顔料と、重合性モノマーと、重合開始剤と、を含有し、顔料の含有量が、感光性樹脂組成物の全固形分量に対し、２０質量％以上である感光性樹脂組成物。
＜２＞  顔料が、黒色顔料である＜１＞に記載の感光性樹脂組成物。
＜３＞  重合性モノマーが、２官能モノマーを含む＜１＞又は＜２＞に記載の感光性樹脂組成物。
＜４＞  ２官能モノマーの含有量が、重合性モノマーの全量に対し、５０質量％以上である＜３＞に記載の感光性樹脂組成物。
＜５＞  重合開始剤の含有量が、感光性樹脂組成物の全固形分量に対し、０質量％超４質量％未満である＜１＞〜＜４＞のいずれか１つに記載の感光性樹脂組成物。
＜６＞  バインダーの総含有質量に対する重合性モノマーの総含有質量の比が、０．３２〜０．３８である＜１＞〜＜５＞のいずれか１つに記載の感光性樹脂組成物。
＜７＞  Ｉ／Ｏ値が０．５以上であり重量平均分子量が２５０００以下であるバインダーの酸価が、７０ｍｇ／ＫＯＨ以上である＜１＞〜＜６＞のいずれか１つに記載の感光性樹脂組成物。
＜８＞  Ｉ／Ｏ値が０．５以上であり重量平均分子量が２５０００以下であるバインダーの含有量が、感光性樹脂組成物の全固形分量に対し、５質量％以上である＜１＞〜＜７＞のいずれか１つに記載の感光性樹脂組成物。
＜９＞  Ｉ／Ｏ値が０．５以上であり重量平均分子量が２５０００以下であるバインダーの含有量が、感光性樹脂組成物に含有されるバインダーの総含有量に対し、５０質量％以上である＜１＞〜＜８＞のいずれか１つに記載の感光性樹脂組成物。
＜１０＞  加飾パターンを備えるタッチパネルの加飾パターンの形成に用いられる＜１＞〜＜９＞のいずれか１つに記載の感光性樹脂組成物。【０００７】
＜１１＞  仮支持体と、＜１＞〜＜１０＞のいずれか１つに記載の感光性樹脂組成物の固形分を含む感光性樹脂層と、を備える転写フィルム。
＜１２＞  更に、仮支持体と感光性樹脂層との間に配置された機能層を備える＜１１＞に記載の転写フィルム。
＜１３＞  加飾パターンを備えるタッチパネルの加飾パターンの形成に用いられる＜１１＞又は＜１２＞に記載の転写フィルム。【０００８】
＜１４＞  基材上に、＜１＞〜＜１０＞のいずれか１つに記載の感光性樹脂組成物又は＜１１＞〜＜１３＞のいずれか１つに記載の転写フィルムを用いて感光性樹脂層を形成する工程と、
基材上に形成された感光性樹脂層をパターン露光する工程と、
パターン露光された感光性樹脂層を、炭酸塩水溶液である現像液によって現像することにより、パターンを形成する工程と、
を有するパターンの製造方法。
＜１５＞  更に、パターンを、２００℃以下のベーク温度にてベークする工程を有する＜１４＞に記載のパターンの製造方法。【０００９】
＜１６＞  ＜１＞〜＜１０＞のいずれか１つに記載の感光性樹脂組成物の固形分を含む感光性樹脂層又は＜１１＞〜＜１３＞のいずれか１つに記載の転写フィルムの感光性樹脂層のパターン状の硬化物である加飾パターン。
＜１７＞  ＜１６＞に記載の加飾パターンを備えるタッチパネル。
【発明の効果】
【００１０】
本発明の一実施形態によれば、炭酸塩水溶液である現像液を用いた場合においても現像性に優れる感光性樹脂組成物、上記感光性樹脂組成物の固形分を含む感光性樹脂層を備える転写フィルム、上記感光性樹脂組成物又は上記転写フィルムを用いたパターンの製造方法、上記感光性樹脂組成物又は上記転写フィルムを用いた加飾パターン、及び、上記加飾パターンを備えるタッチパネルが提供される。
【図面の簡単な説明】
【００１１】
【図１】本実施形態の転写フィルムの構成の一例を示す概略断面図である。
【図２】本実施形態におけるタッチパネルの一例を示す概略平面図である。
【図３】本実施例における細線パターン及び基材の概略断面図であり、細線パターンの断面のテーパー角度を説明するための概略断面図である。
【発明を実施するための形態】
【００１２】
以下、本発明の一実施形態（以下、「本実施形態」ともいう）について説明する。
本明細書において、「〜」を用いて表される数値範囲は、「〜」の前後に記載される数値を下限値および上限値として含む範囲を意味する。
本明細書において、組成物中の各成分の量は、組成物中に各成分に該当する物質が複数存在する場合、特に断らない限り、組成物中に存在する上記複数の物質の合計量を意味する。
本明細書において、「工程」との語は、独立した工程だけでなく、他の工程と明確に区別できない場合であっても工程の所期の目的が達成されれば、本用語に含まれる。
本明細書において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
本明細書において、「全固形分量」とは、溶剤以外の成分の全量を意味する。
本明細書において、「感光性樹脂組成物の固形分」とは、感光性樹脂組成物中の溶剤以外の成分を意味する。
【００１３】
〔感光性樹脂組成物〕
本実施形態の感光性樹脂組成物は、Ｉ／Ｏ値が０．５以上であり重量平均分子量（以下、「Ｍｗ」ともいう）が２５０００以下であるバインダーと、顔料と、重合性モノマーと、重合開始剤と、を含有し、顔料の含有量が、感光性樹脂組成物の全固形分量に対し、２０質量％以上である。
【００１４】
バインダー、顔料、重合性モノマー、及び重合開始剤を含有する従来の感光性樹脂組成物（例えば、上述した特開２００９−１３４２６３号公報及び特開２００７−２５６６８３号公報に記載の感光性樹脂組成物）を含む感光性樹脂層をパターン露光し、現像してパターンを形成するにあたり、従来の現像液（例えば、トリエタノールアミン系現像液、水酸化テトラメチルアンモニウム系現像液など）に代えて、弱アルカリ性（例えば、ｐＨ９．０〜１２．０）である炭酸塩水溶液（例えば、炭酸ナトリウム水溶液）である現像液を用いた場合には、現像性が低下すること（例えば、現像できないこと、現像できても現像時間が増大すること、現像残渣が発生すること、等）が判明した。この傾向は、特に、顔料の含有量が、感光性樹脂組成物の全固形分量に対し、２０質量％以上である場合に顕著である。
この点に関し、本実施形態の感光性樹脂組成物によれば、炭酸塩水溶液である現像液を用いた場合においても現像性に優れる。
ここで、現像性に優れるとは、現像が可能であり、現像時間の増大が抑制され、現像残渣の発生が抑制されることを意味する（以下、同様である）。
上記現像性の効果は、本実施形態の感光性樹脂組成物に含有される、Ｉ／Ｏ値が０．５以上であり重量平均分子量（Ｍｗ）が２５０００以下であるバインダー（以下、「特定バインダー」ともいう）によってもたらされる効果であると考えられる。
【００１５】
また、本実施形態の感光性樹脂組成物によれば、特定バインダーのＭｗが２５０００以下であることにより、上記現像によって得られたパターンを、従来の温度（例えば２４０℃）よりも低い温度（例えば２００℃以下）でベークする場合においても、ベーク後のパターンの断面形状を良好な断面形状（即ち、後述のテーパー形状又は矩形状）とすることができる。
かかる効果が奏される理由は、特定バインダーのＭｗが２５０００以下であることにより、ベークの熱によるパターン端部の変形（以下、「熱だれ」ともいう）が促進されるためと考えられる。
以下、熱だれを利用したベーク後のパターンの断面形状の良化の推定メカニズムについて説明する。
但し、本実施形態は以下の推定メカニズムによって限定されることはない。
【００１６】
一般に、バインダー、重合性モノマー、及び重合開始剤を含有する感光性樹脂組成物（いわゆるネガ型の感光性樹脂組成物）を含む感光性樹脂層を露光し、現像してパターンを形成し、形成されたパターンをベークする場合、ベーク前のパターンの断面形状は、アンダーカット形状になり易い。
一般に、パターンの断面形状としては、アンダーカット形状は望ましい形状ではなく、矩形状又はテーパー形状が望ましい形状であり、矩形状又はテーパー角度がある程度大きいテーパー形状がより望ましい形状であるとされている。
ここで、アンダーカット形状とは、パターンの断面形状において、パターン端部の上部がパターン非形成領域に向かってひさし状に突き出した形状を指す。アンダーカット形状は、「逆テーパー形状」とも呼ばれている。
また、矩形状とは、パターンの断面形状において、上記アンダーカット形状におけるひさし状に突き出した部分（以下、「ひさし部」ともいう）が存在せず、パターンの基材との接触面と、パターンの側面と、のなす角度であるテーパー角度（例えば、後述の図３中のテーパー角度θ）が９０°である形状を指す。
また、テーパー形状とは、パターンの断面形状において、上記ひさし部がなく、上記テーパー角度が０°以上９０°未満である形状を指す。
また、テーパー角度がある程度大きいテーパー形状とは、上記テーパー角度が３０°以上９０°未満（より好ましくは６０°以上９０°未満）であるテーパー形状を指す。
なお、パターンの断面形状がアンダーカット形状（逆テーパー形状）である場合、上記テーパー角度は９０°を超える。
テーパー形状（順テーパー形状）、アンダーカット形状（逆テーパー形状）、矩形状、及びテーパー角度については、感光性樹脂組成物の技術分野において周知である。
【００１７】
いわゆるネガ型の感光性樹脂組成物の固形分を含む感光性樹脂層を露光し、現像してパターンを形成し、形成されたパターンをベークする場合において、ベーク前のパターンの断面形状がアンダーカット形状になり易い理由は、感光性樹脂層の内部に露光光が到達しにくいことにより、感光性樹脂層の内部の硬化の度合いが感光性樹脂層の表面の硬化の度合いと比較して低くなるためと考えられる。
この傾向は、特に、感光性樹脂層が顔料（特に、黒色顔料）を感光性樹脂層の全固形分に対して２０質量％以上含有する場合に顕著である。
【００１８】
ベーク前のパターンの断面形状がアンダーカット形状である場合でも、このパターンを、従来のベーク温度（例えば２４０℃）でベークした場合には、ベークの熱により、パターン端部のひさし部を熱だれ（変形）させ、パターンの断面形状をテーパー形状又は矩形状に変化させ易い。
しかし、例えば前述の特開２００９−１３４２６３号公報及び特開２００７−２５６６８３号公報に記載の感光性樹脂組成物を用いたパターン形成において、現像後のベーク温度を低温（例えば２００℃以下）とした場合には、パターンの熱だれが不足することにより、ベーク後においても、現像後のアンダーカット形状（即ち、望ましくない形状）が維持される場合がある。
この点に関し、本実施形態の感光性樹脂組成物では、特定バインダーのＭｗが２５０００以下であることにより、パターンの熱だれが促進されると考えられる。このため、現像後のベーク温度を低温（例えば２００℃以下）とした場合においても、パターンの熱だれを利用して、ベーク後のパターンの断面形状を、良好な断面形状（即ち、テーパー形状又は矩形状）とすることができると考えられる。
【００１９】
例えば、タッチパネルには、通常、樹脂基材が用いられる。
このため、加飾パターンを備えるタッチパネルの加飾パターンを、露光、現像及びベークのプロセスによって形成する場合において、ベークの温度は、カラーフィルタのブラックマトリクス等を形成するための従来のベーク温度（例えば２４０℃）と比較して、低温（例えば２００℃以下）とすることが求められる。
この点に関し、本実施形態の感光性樹脂組成物は、上述のとおり、現像後のベーク温度を低温（例えば２００℃以下）とした場合においても、ベーク後のパターンの断面形状を、良好な断面形状（即ち、テーパー形状又は矩形状）とすることができる。
従って、本実施形態の感光性樹脂組成物は、加飾パターンを備えるタッチパネルの加飾パターンの形成の用途に特に好適である。
【００２０】
＜特定バインダー＞
本実施形態の感光性樹脂組成物は、Ｉ／Ｏ値が０．５以上でありＭｗが２５０００以下であるバインダー（特定バインダー）を少なくとも１種含有する。
特定バインダーとしては、例えば、アルカリ性溶剤（例えば、炭酸塩水溶液である現像液）との接触により少なくとも一部が溶解しうる樹脂を用いることができる。
【００２１】
特定バインダーのＩ／Ｏ値が０．５以上であることにより、前述のとおり、炭酸塩水溶液である現像液を用いた場合においても、現像性が向上する傾向となる。
特定バインダーのＩ／Ｏ値の上限には特に制限はない。特定バインダーのＩ／Ｏ値の上限としては、例えば、０．９が挙げられる。
【００２２】
本明細書において、Ｉ／Ｏ値は、バインダーの親水性／親油性の尺度を表すパラメーターである。
Ｉ／Ｏ値については、「有機概念図」（甲田善生著、三共出版、１９８４年）を参照できる。
バインダーのＩ／Ｏ値が０（ゼロ）に近いほど、バインダーの極性が小さいこと（即ち、バインダーの親油性及び有機性が大きいこと）を意味し、バインダーのＩ／Ｏ値が大きいほど、バインダーの極性が大きいこと（即ち、バインダーの親水性及び無機性が大きいこと）を意味する（例えば、特開２００７−２５６６８３号公報及び特開２００９−１３４２６３号公報参照）。
本実施形態では、バインダーの化学構造に基づき、Ｉ（親水性）及びＯ（親油性）をそれぞれ算出し、Ｉ／Ｏ値を算出した。
【００２３】
特定バインダーのＭｗが２５０００以下であることにより、前述のとおり、炭酸塩水溶液である現像液を用いた場合においても、現像性が向上する傾向となる。
また、特定バインダーのＭｗが２５０００以下であることにより、前述のとおり、低温（例えば２００℃以下）でベークする場合においても、ベーク後のパターンの断面形状を良好な断面形状とすることができる。
【００２４】
特定バインダーのＭｗは、パターンを平面視したときの欠け（以下、「パターン欠け」ともいう）抑制の観点から、４０００以上であることが好ましい。
また、特定バインダーのＭｗが４０００以上である場合には、形成されるパターンのタック（べたつき）抑制の効果も得られる。
従って、後述の転写フィルムが保護フィルムを備える場合には、保護フィルムの剥離性が向上する。
【００２５】
特定バインダーの重量平均分子量は、４０００〜２００００が好ましく、５０００〜１５０００がより好ましく、５０００〜１００００がさらに好ましい。
【００２６】
本明細書において、重量平均分子量の測定は、下記の条件にて、ゲル透過クロマトグラフ（ＧＰＣ）により行うことができる。検量線は、東ソー（株）製「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
−条件−
・ＧＰＣ：ＨＬＣ（登録商標）−８０２０ＧＰＣ（東ソー（株）製）
・カラム：ＴＳＫｇｅｌ（登録商標）、Ｓｕｐｅｒ  ＭｕｌｔｉｐｏｒｅＨＺ−Ｈ（東ソー（株）製、４．６ｍｍＩＤ×１５ｃｍ）を３本
・溶離液：ＴＨＦ（テトラヒドロフラン）
・試料濃度：０．４５質量％
・流速：０．３５ｍｌ／ｍｉｎ
・サンプル注入量：１０μｌ
・測定温度：４０℃
・検出器：示差屈折計（ＲＩ）
【００２７】
特定バインダーとしては、例えば、特開２０１１−９５７１６号公報の段落〔００２５〕、特開２０１０−２３７５８９号公報の段落〔００３３〕〜〔００５２〕に記載された樹脂のうち、上記Ｉ／Ｏ値及びＭｗを有する樹脂を用いることもできる。
【００２８】
特定バインダーとしては、パターン形成性がより良好となる観点から、カルボキシ基を有するバインダーが好ましい。
特定バインダーがカルボキシ基を有するバインダーであると、パターン欠けが抑制され、パターンの所謂エッジラフネスが良化する傾向がある。
【００２９】
特定バインダーの具体的な例としては、ベンジル（メタ）アクリレート／（メタ）アクリル酸のランダム共重合体、スチレン／（メタ）アクリル酸のランダム共重合体、シクロヘキシル（メタ）アクリレート／（メタ）アクリル酸／メチル（メタ）アクリレートの共重合体、シクロヘキシル（メタ）アクリレート／メチル（メタ）アクリレート／（メタ）アクリル酸の共重合体のグリシジル（メタ）アクリレート付加物、ベンジル（メタ）アクリレート／（メタ）アクリル酸の共重合体のグリシジル（メタ）アクリレート付加物、アリル（メタ）アクリレート／（メタ）アクリル酸の共重合体、ベンジル（メタ）アクリレート／（メタ）アクリル酸／ヒドロキシエチル（メタ）アクリレートの共重合体などが挙げられる。
【００３０】
特定バインダーとしては、上市されている市販品を用いてもよく、例えば、藤倉化成株式会社のアクリベース（登録商標）ＦＦＳ−６０５８、ＦＦ１８７、大成ファインケミカル株式会社のアクリット（登録商標）８ＫＢ−００１等の８ＫＢシリーズが挙げられる。
【００３１】
特定バインダーの酸価は、５０ｍｇＫＯＨ／ｇ以上であることが好ましく、７０ｍｇ／ＫＯＨ以上であることがより好ましく、１００ｍｇ／ＫＯＨ以上であることが特に好ましい。
特定バインダーの酸価が５０ｍｇ／ＫＯＨ以上である場合には、現像性がより向上する。
【００３２】
また、特定バインダーの酸価の上限には特に制限はない。
現像によるパターン欠けをより抑制する観点から、特定バインダーの酸価は、２００ｍｇ／ＫＯＨ以下であることが好ましい。
【００３３】
特定バインダーの酸価は、例えば、以下の方法で測定することができる。
（１）固形分濃度（ｘ（％））の特定バインダー溶液（ｙ（ｇ））にプロピレングリコールモノメチルエーテルアセテートを加えて希釈し、固形分濃度が１質量％〜１０質量％の試料溶液を作製する。
（２）上記試料溶液に対して、電位差測定装置（平沼産業社製、装置名「平沼自動滴定装置ＣＯＭ−５５０」）を用いて、０．１ｍｏｌ／Ｌ水酸化カリウム・エタノール溶液（力価ａ）で滴定を行い、滴定終点までに必要な水酸化カリウム・エタノール溶液の量（ｂ（ｍＬ））を測定する。
（３）また、水に対して（２）と同様の方法で滴定を行い、滴定終点までに必要な水酸化カリウム・エタノール溶液の量（ｃ（ｍＬ））を測定する。
（４）下記式で計算することにより、樹脂の固形分酸価を決定する。
固形分酸価（ｍｇＫＯＨ／ｇ）＝｛５．６１１×（ｂ−ｃ）×ａ｝／｛（ｘ／１００）×ｙ｝
【００３４】
感光性樹脂組成物における特定バインダーの含有量は、組成物の全固形分量に対し、５質量％以上がより好ましく、１０質量％以上がより好ましく、２０質量％以上が更に好ましく、３０質量％以上が特に好ましい。
また、感光性樹脂組成物における特定バインダーの含有量は、組成物の全固形分量に対し、７５質量％以下が好ましく、７０質量％以下がより好ましく、６０質量％以下が更に好ましく、５０質量％以下が特に好ましい。
【００３５】
本実施形態の感光性樹脂組成物は、特定バインダー以外のその他のバインダーを含んでいてもよい。
その他のバインダーの好ましい態様は、Ｉ／Ｏ値及びＭｗ以外は、特定バインダーの好ましい態様と同様である。
本実施形態の感光性樹脂組成物がその他のバインダーを含有する場合、その他のバインダーの含有量は、本実施形態の感光性樹脂組成物の全固形分量に対し、１０質量％以下が好ましい。
【００３６】
また、本実施形態の感光性樹脂組成物中における特定バインダーの含有量は、含有されるバインダーの全量に対し、５０質量％以上が好ましく、６０質量％以上がより好ましく、７０質量％以上が更に好ましく、８０質量％以上が特に好ましい。
本実施形態の感光性樹脂組成物中における特定バインダーの含有量の上限には特に制限はない。本実施形態の感光性樹脂組成物中における特定バインダーの含有量は、含有されるバインダーの全量に対し、１００質量％であってもよい。
【００３７】
また、本実施形態の感光性樹脂組成物において、バインダーの総含有質量に対する重合性モノマーの総含有質量の比（以下、「重合性モノマー／バインダー比」又は「Ｍ／Ｂ比」ともいう）は、０．１０〜０．５０が好ましく、０．３２〜０．３８がより好ましく、０．３２〜０．３６が特に好ましい。
ここでいうバインダーの総含有質量とは、感光性樹脂組成物に含有されるバインダーの総含有質量を意味し、感光性樹脂組成物が特定バインダーと特定バインダー以外のその他のバインダーとを含有する場合には、特定バインダーと特定バインダー以外のその他のバインダーとの総含有質量を意味する。例えば、後述の表１において、実施例１におけるバインダーの総含有質量は、特定バインダーとしてのポリマー１と、その他のバインダーとしての黒色顔料分散液中の分散バインダーと、の総含有質量である。
Ｍ／Ｂ比が０．１０以上であると、現像性がより向上する（特に、現像時間がより短縮される）。
Ｍ／Ｂ比が０．５０以下であると、パターン欠けがより抑制される。
【００３８】
＜顔料＞
本実施形態の感光性樹脂組成物は、顔料の少なくとも１種を含有する。
これにより、着色されたパターン（例えば、タッチパネルの加飾パターン）の形成が可能となる。
顔料としては、特に制限はなく、目的に応じて適宜選択することができ、例えば、公知の有機顔料及び無機顔料などが挙げられ、市販の顔料分散体や表面処理された顔料（例えば、顔料を分散媒として水、液状化合物や不溶性の樹脂等に分散させたもの、及び、樹脂や顔料誘導体等で顔料表面を処理したもの等）も挙げられる。
有機顔料及び無機顔料としては、例えば、黒色顔料、白色顔料、青色顔料、シアン顔料、緑色顔料、橙色顔料、紫色顔料、褐色顔料、黄色顔料、赤色顔料、マゼンタ顔料等が挙げられる。
【００３９】
顔料の中でも、光学濃度が高いパターンを得る観点から、黒色顔料、白色顔料、青色顔料、赤色顔料、黄色顔料、又は緑色顔料が好ましく、黒色顔料がより好ましい。
【００４０】
例えば、本実施形態の感光性樹脂組成物をタッチパネルの加飾パターンの形成に用いる場合、本実施形態の感光性樹脂組成物は、黒色顔料を含有することが好ましい。
【００４１】
黒色顔料としては、公知の黒色顔料、例えば、有機顔料及び無機顔料から選ばれる黒色顔料を好適に用いることができる。
無機顔料の概念には、金属顔料、金属酸化物顔料などの金属化合物を含む顔料が包含される。
【００４２】
黒色顔料としては、形成される感光性樹脂層の光学濃度が良好であるという観点から、例えば、カーボンブラック、チタンカーボン、酸化鉄、酸化チタン顔料（例えばチタンブラック）、黒鉛などが挙げられ、中でも、カーボンブラックが好ましい。
カーボンブラックは、市販品としても入手可能であり、例えば、東京インキ社製、黒顔料分散物  ＦＤＫ−９１１〔商品名：ＦＤＫ−９１１〕などが挙げられる。
カーボンブラックは、表面が樹脂で被覆されたカーボンブラック（以下、「樹脂被覆カーボンブラック」ともいう）であることが、感光性樹脂層におけるカーボンブラックの均一分散性がより良好となるという点で好ましい。
樹脂被覆カーボンブラックにおいて、樹脂によるカーボンブラックの被覆は、カーボンブラックの表面の少なくとも一部が被覆されていればよく、表面全体が被覆されていてもよい。
樹脂被覆カーボンブラックは、例えば、特許５３２０６５２号公報の段落〔００３６〕〜〔００４２〕に記載の方法で作製することができる。また、市販品としても入手可能であり、例えば、山陽色素社製のＳＦ  Ｂｌａｃｋ  ＧＢ４０５１などが挙げられる。
【００４３】
黒色顔料の粒径は、分散安定性の観点から、数平均粒径で０．００１μｍ〜０．３μｍが好ましく、０．０１μｍ〜０．２μｍがより好ましい。
ここでいう「粒径」とは粒子の電子顕微鏡写真画像を同面積の円とした時の直径を指し、また「数平均粒径」とは、任意の１００個の粒子について粒径を求め、この粒径の平均値をいう。
なお、感光性樹脂組成物に含有される黒色顔料の数平均粒径は、黒色顔料を含む感光性樹脂層を透過型電子顕微鏡（ＪＥＯＬ）により、３００，０００倍で撮影した写真を用いて、視野角に含まれる任意の１００個の粒子について、粒子径を測定し、測定した値の平均値として算出することができる。
【００４４】
本実施形態の感光性樹脂組成物における顔料（例えば黒色顔料）の含有量は、色濃度の観点から、感光性樹脂組成物の全量に対し、２０質量％以上であり、３０質量％以上であることがより好ましい。
【００４５】
また、本実施形態の感光性樹脂組成物における顔料（例えば黒色顔料）の含有量は、感光性樹脂組成物の固形分を含む感光性樹脂層の硬化感度をより高める観点から、７０質量％以下が好ましく、６０質量％以下がより好ましく、５５質量％以下が特に好ましい。
【００４６】
本実施形態の感光性樹脂組成物が黒色顔料を含有する場合、感光性樹脂組成物は、黒色顔料の分散液を用いて調製されることが好ましい。
分散液は、黒色顔料と顔料分散剤（例えば、分散バインダー）等とを予め混合して得られる組成物を、後述する有機溶剤又はビヒクルに添加して分散させることによって調製することができる。ビヒクルとは、感光性樹脂組成物が液体状態にある場合に顔料を分散させている媒質の部分をいい、液状であって黒色顔料と結合して感光性樹脂層を形成する成分（例えば、バインダー）と、これを溶解希釈する有機溶剤の如き媒体とを含む。
黒色顔料を分散させる際に使用する分散機としては、特に制限はなく、例えば、朝倉邦造著、「顔料の事典」、第一版、朝倉書店、２０００年、４３８頁に記載されているニーダー、ロールミル、アトライター、スーパーミル、ディゾルバ、ホモミキサー、サンドミル等の公知の分散機が挙げられる。さらに、上記文献の３１０頁に記載される機械的摩砕により、分散質である黒色顔料を摩擦力を利用し微粉砕してもよい。
なお、顔料分散剤は、感光性樹脂組成物に含まれる顔料及び溶剤に応じて選択すればよく、例えば市販の分散剤を使用することができる。
【００４７】
＜重合性モノマー＞
本実施形態の感光性樹脂組成物は、重合性モノマーの少なくとも１種を含有する。
重合性モノマーとしては、分子中に少なくとも１個の重合性基を有するモノマーを用い得る。
重合性基としては、エチレン性不飽和基、エポキシ基などが挙げられる。
中でも、エチレン性不飽和基が好ましく、（メタ）アクリロイル基がより好ましい。
【００４８】
本実施形態の感光性樹脂組成物において、重合性モノマーは、２官能モノマーを含むことが好ましい。これにより、現像性がより向上する。
この場合、２官能モノマーの含有量は、重合性モノマーの全量に対し、５０質量％以上であることが好ましい。
ここで、２官能モノマーとは、分子中に２個の重合性基を有する重合性モノマーを指す。
【００４９】
また、重合性モノマーが２官能モノマーを（好ましくは５０質量％以上）含む場合には、前述の、パターンの熱だれ促進及びベーク後のパターンの断面形状良化の効果がより効果的に奏される。
【００５０】
重合性モノマーは、単官能モノマー及び３官能以上のモノマーからなる群から選択される少なくとも１種を含んでいてもよい。
ここで、単官能モノマーとは、分子中に１個の重合性基を有する重合性モノマーを指す。
３官能以上のモノマーとは、分子中に３個以上の重合性基を有する重合性モノマーを指す。
【００５１】
重合性モノマーは、現像性とパターンの強度との両立の観点から、２官能モノマーと３官能以上のモノマーとを含むことが好ましい。
重合性モノマーが２官能モノマーと３官能以上のモノマーとを含む場合、２官能モノマー及び３官能以上のモノマーの総含有量に対する２官能モノマーの含有量の比〔２官能モノマー／２官能モノマー及び３官能以上のモノマーの総含有量〕は、現像性の観点から、５０質量％以上であることが好ましく、６０質量％以上であることがより好ましい。
この場合、上記比〔２官能モノマー／２官能モノマー及び３官能以上のモノマーの総含有量〕は、パターンの強度の観点から、９０質量％以下であることが好ましく、８０質量％以下であることがより好ましい。
また、重合性モノマーが２官能モノマーと３官能以上のモノマーとを含む場合、重合性モノマーの総含有量に対する２官能モノマー及び３官能以上のモノマーの総含有量の比〔２官能モノマー及び３官能以上のモノマーの総含有量／重合性モノマーの総含有量〕は、８０質量％以上であることが好ましく、９０質量％以上であることがより好ましい。
【００５２】
本実施形態の感光性樹脂組成物における重合性モノマーの含有量は、感光性樹脂組成物の全固形分量に対して、５質量％以上が好ましく、１０質量％以上がより好ましい。
本実施形態の感光性樹脂組成物における重合性モノマーの含有量は、感光性樹脂組成物の全固形分量に対して、５０質量％以下が好ましく、４０質量％以下がより好ましく、３０質量％以下がさらに好ましい。
【００５３】
重合性モノマーとしては、例えば、ポリエチレングリコールモノ（メタ）アクリレート、ポリプロピレングリコールモノ（メタ）アクリレート及びフェノキシエチル（メタ）アクリレートなどの単官能（メタ）アクリレート；ポリエチレングリコールジ（メタ）アクリレート、ポリプロピレングリコールジ（メタ）アクリレート、トリメチロールエタントリアクリレート、トリメチロールプロパントリアクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパンやグリセリン等の多官能アルコールにエチレンオキシドにプロピレンオキシドを付加した後（メタ）アクリレート化したもの等の多官能（メタ）アクリレートを挙げることができる。
また、ウレタン（メタ）アクリレート化合物などのウレタン系モノマーも好ましく用いることができる
【００５４】
さらに特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能（メタ）アクリレートが挙げられる。
中でも、硬化性の観点から、多官能（メタ）アクリレートが好ましい。
また、硬化性と形成される層の曲げ性の観点から、ウレタン（メタ）アクリレート化合物が好ましい。
【００５５】
重合性モノマーは上市されている市販品を用いてもよい。
市販品としては、例えば、トリシクロデカンジメタノールジアクリレート（Ａ−ＤＣＰ、新中村化学工業（株）、２官能、分子量３０４）、トリシクロデカンジメナノールジメタクリレート（ＤＣＰ、新中村化学工業（株）、２官能、分子量３３２）、１，９−ノナンジオールジアクリレート（Ａ−ＮＯＤ−Ｎ、新中村化学工業（株）、２官能、分子量２６８）、１，６−ヘキサンジオールジアクリレート（Ａ−ＨＤ−Ｎ、新中村化学工業（株）、２官能、分子量２２６）、９，９−ビス［４−（２−アクリロイルオキシエトキシ）フェニル］フルオレン（Ａ−ＢＰＥＦ、新中村化学工業（株）、２官能、分子量５４６）、ウレタンアクリレート（ＵＡ−１６０ＴＭ、新中村化学工業（株）、２官能、分子量１６００）、１，６−ヘキサンジオールジアクリレート（Ｖ＃２３０、大阪有機化学工業（株）、２官能、分子量２２６）、１，３−アダマンチルジアクリレート（ＡＤＤＡ、三菱ガス化学（株）、２官能、分子量２７６）、トリメチロールプロパントリアクリレート（Ａ−ＴＭＰＴ、新中村化学工業（株）、３官能、分子量２９６）、トリメチロールプロパンエチレンオキサイド（ＥＯ）変性（ｎ≒１）トリアクリレート（Ｍ−３５０、東亞合成（株）、３官能）、ペンタエリスリトールテトラアクリレート（Ａ−ＴＭＭＴ、新中村化学工業（株）、４官能、分子量３５２）、ジペンタエリスリトールヘキサアクリレート（Ａ−ＤＰＨ、新中村化学工業（株）、６官能、分子量５７８）、ペンタエリスリトールトリアクリレートヘキサメチレンジイソシアネートウレタンプレポリマー（ＵＡ−３０６Ｈ、共栄社化学（株）、６官能）、ペンタエリスリトールトリアクリレートトルエンジイソシアネートウレタンプレポリマー（ＵＡ３０６Ｔ、共栄社化学（株）、６官能）、ジペンタエリスリトールヘキサアクリレート（ＫＡＹＡＲＡＤ  ＤＰＨＡ、日本化薬（株）、６官能、分子量５７９）、ウレタン（メタ）アクリレート（ＵＡ−３２Ｐ、新中村化学工業（株）、９官能）、ウレタン（メタ）アクリレート（８ＵＸ−０１５Ａ、大成ファインケミカル（株）、１５官能、分子量２０７８）などが好ましく挙げられる。
【００５６】
重合性モノマーの分子量は、３０００以下であることが好ましく、２０００以下であることがより好ましく、１０００以下あることがさらに好ましく、５００以下であることが特に好ましい。
重合性モノマーの分子量が５００以下であると、低温ベークにおける熱だれが起きやすい。
【００５７】
重合性モノマーの分子量は、質量分析（例えば、液体クロマトグラフ（ＬＣ／ＭＳ）分析、ガスクロマトグラフ（ＧＣ／ＭＳ）分析、高速原子衝突クロマトグラフ（ＦＡＢ／ＭＳ分析）など）により分子構造を同定し、分子式から求めることができる。
【００５８】
＜重合開始剤＞
本実施形態の感光性樹脂組成物は、重合開始剤の少なくとも１種を含有する。
重合開始剤としては、特開２０１１−９５７１６号公報の段落〔００３１〕〜〔００４２〕に記載の重合開始剤、特開２０１５−０１４７８３号公報の段落〔００６４〕〜〔００８１〕に記載のオキシム系重合開始剤が挙げられる。
オキシム系重合開始剤としては、オキシムエステル系化合物を用いることができる。
【００５９】
重合開始剤は、上市されている市販品を使用することができる。
市販品としては、例えば、１，２−オクタンジオン−１−［４−（フェニルチオ）−２−（Ｏ−ベンゾイルオキシム）］（商品名：ＩＲＧＡＣＵＲＥ  ＯＸＥ−０１、ＢＡＳＦ社）、エタン−１−オン，［９−エチル−６−（２−メチルベンゾイル）−９Ｈ−カルバゾール−３−イル］−１−（０−アセチルオキシム）（商品名：ＩＲＧＡＣＵＲＥ  ＯＸＥ−０２、ＢＡＳＦ社）、２−（ジメチルアミノ）−２−［（４−メチルフェニル）メチル］−１−［４−（４−モルホリニル）フェニル］−１−ブタノン（商品名：ＩＲＧＡＣＵＲＥ  ３７９ＥＧ、ＢＡＳＦ社）、２−メチル−１−（４−メチルチオフェニル）−２−モルフォリノプロパン−１−オン（商品名：ＩＲＧＡＣＵＲＥ  ９０７、ＢＡＳＦ社）、２−ヒドロキシ−１−｛４−［４−（２−ヒドロキシ−２−メチル−プロピオニル）−ベンジル］フェニル｝−２−メチル−プロパン−１−オン（商品名：ＩＲＧＡＣＵＲＥ  １２７、ＢＡＳＦ社）、２−ベンジル−２−ジメチルアミノ−１−（４−モルフォリノフェニル）−ブタノン−１（商品名：ＩＲＧＡＣＵＲＥ  ３６９、ＢＡＳＦ社）、２−ヒドロキシ−２−メチル−１−フェニル−プロパン−１−オン（商品名：ＩＲＧＡＣＵＲＥ  １１７３、ＢＡＳＦ社）、１−ヒドロキシ−シクロヘキシル−フェニル−ケトン（商品名：ＩＲＧＡＣＵＲＥ  １８４、ＢＡＳＦ社）、２，２−ジメトキシ−１，２−ジフェニルエタン−１−オン（商品名：ＩＲＧＡＣＵＲＥ  ６５１、ＢＡＳＦ社）、オキシムエステル系の商品名：Ｌｕｎａｒ  ６（ＤＫＳＨジャパン（株））、２，４−ジエチルチオキサントン（商品名：カヤキュアＤＥＴＸ−Ｓ、日本化薬（株））、フルオレンオキシム系重合開始剤であるＤＦＩ−０９１、ＤＦＩ−０２０（ともにダイトーケミックス社）などが好ましく挙げられる。
【００６０】
重合開始剤としては、ハロゲン含有重合開始剤（例えば、カラーフィルタ材料などに用いられるトリクロロメチルトリアジン系化合物）以外の重合開始剤を用いることが、感度を高める観点から好ましい。
重合開始剤として、具体的には、α−アミノアルキルフェノン系重合開始剤、α−ヒドロキシアルキルフェノン系重合開始剤、又はオキシム系重合開始剤がより好ましく、パターン形成時の感度をより向上させるという観点から、オキシム系重合開始剤が特に好ましい。
【００６１】
本実施形態の感光性樹脂組成物において、重合開始剤の含有量は、感光性樹脂組成物の全固形分量に対し、０質量％超９質量％未満であることが好ましく、０質量％超４質量％未満であることがより好ましい。
重合開始剤の含有量が、９質量％未満である場合には、現像性がより向上し、更に、パターンの熱だれも促進される（即ち、ベーク後のパターンの断面形状がより良好となる）。
重合開始剤の含有量は、感光性樹脂組成物の全固形分量に対し、好ましくは０．５質量％以上であり、より好ましくは１質量％以上であり、更に好ましくは２質量％以上である。
【００６２】
また、本実施形態の感光性樹脂組成物において、重合性モノマーの総含有質量に対する重合開始剤の総含有質量の比（以下、「重合開始剤／重合性モノマー比」ともいう）は、０．０５〜０．５０であることが好ましく、０．０７〜０．３０であることがより好ましい。
重合開始剤／重合性モノマー比が０．０５以上であると、形成されたパターンの断面形状がより良化する。
重合開始剤／重合性モノマー比が０．５０以下であると、感光性樹脂組成物の固形分を含む感光性樹脂層からの重合開始剤の析出がより抑制される。
【００６３】
＜重合禁止剤＞
本実施形態の感光性樹脂組成物は、重合禁止剤の少なくとも１種を含んでいてもよい。
本実施形態の感光性樹脂組成物が重合禁止剤を含む場合には、現像残渣の発生がより抑制される。
重合禁止剤としては、例えば、特許第４５０２７８４号公報の段落〔００１８〕に記載された熱重合防止剤（重合禁止剤ともいう）を用いることができる。
中でも、フェノチアジン、フェノキサジン、又は４−メトキシフェノールを好適に用いることができる。
【００６４】
本実施形態の感光性樹脂組成物が重合禁止剤を含有する場合、重合禁止剤の含有量は、感光性樹脂組成物の全固形分に対して、０．０１質量％〜３質量％が好ましく、０．０５質量％〜１質量％がより好ましく、０．１質量％〜０．８質量％がさらに好ましい。
【００６５】
＜その他の成分＞
本実施形態の感光性樹脂組成物は、前述の成分の他にも、染料、チオール化合物、溶剤等を含有していてもよい。
【００６６】
（染料）
感光性樹脂組成物に含有され得る染料には、特に制限はない。公知の染料、例えば、「染料便覧」（有機合成化学協会編集、昭和４５年刊）等の文献に記載されている公知の染料、或いは、市販品として入手可能な染料を適宜選択して使用することができる。
染料としては、具体的には、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクアリリウム色素、ピリリウム塩、金属チオレート錯体等の染料が挙げられる。
【００６７】
本実施形態の感光性樹脂組成物が染料を含有する場合、染料の含有量は、反射防止能を発現するという観点からは、前述の顔料１００質量部に対して、１質量部〜４０質量部であることが好ましく、１質量部〜２０質量部であることがより好ましい。染料の含有量が上記範囲であることで、形成された感光性樹脂層における反射防止効果、即ち、目視によるぎらつき抑制効果が良好となる。
【００６８】
（チオール化合物）
本実施形態の感光性樹脂組成物は、チオール化合物を含有することが、パターン形成時の感度をより高める観点から好ましい。
チオール化合物としては、チオール基（メルカプト基とも言われる）の数である官能数が１官能であっても２官能以上であってもよい。
本実施形態の感光性樹脂組成物がチオール化合物を含有する場合、チオール化合物は２官能以上の化合物であることが感度をより高める観点から好ましく、２官能〜４官能化合物であることがより好ましく、２官能〜３官能化合物であることが特に好ましい。
感光性樹脂組成物が含むことができる１官能のチオール化合物としては、Ｎ−フェニルメルカプトベンゾイミダゾールが挙げられる。
感光性樹脂組成物が含むことができる２官能以上のチオール化合物としては、１，４−ビス（３−メルカプトブチリルオキシ）ブタン（カレンズＭＴ  ＢＤ１  昭和電工製）、１，３，５−トリス（３−メルカプトブチリルオキシエチル）−１，３，５−トリアジン−２，４，６（１Ｈ，３Ｈ，５Ｈ）−トリオン（カレンズＭＴ  ＮＲ１  昭和電工製）、ペンタエリスリトールテトラキス（３−メルカプトブチレート）（カレンズＭＴ  ＰＥ１  昭和電工製）、ペンタエリスリトールテトラキス（３−メルカプトプロピオネート）（堺化学工業社製「ＰＥＭＰ」）等が挙げられる。
【００６９】
（添加剤）
本実施形態の感光性樹脂組成物は、添加剤を含有してもよい。
添加剤としては、例えば、特許第４５０２７８４号公報の段落〔００１７〕、特開２００９−２３７３６２号公報の段落〔００６０〕〜〔００７１〕に記載の界面活性剤、さらに、特開２０００−３１０７０６号公報の段落〔００５８〕〜〔００７１〕に記載のその他の添加剤が挙げられる。
界面活性剤としては、感光性樹脂層塗布形成時における膜性改良の観点から、フッ素含有界面活性剤、例えば、ＤＩＣ（株）製  メガファック（登録商標）Ｆ−７８４−Ｆ、Ｆ−７８０などを用いることが好ましい。
【００７０】
（溶剤）
本実施形態の感光性樹脂組成物は、さらに溶剤を含むことが好ましい。
これにより、塗布による感光性樹脂層の形成が容易となる。
溶剤としては、通常用いられる溶剤を特に制限なく用いることができる。溶剤としては、具体的には例えば、エステル、エーテル、ケトン、芳香族炭化水素等が挙げられる。
また、ＵＳ２００５／２８２０７３Ａ１号明細書の段落〔００５４〕、〔００５５〕に記載のＳｏｌｖｅｎｔと同様、メチルエチルケトン、プロピレングリコールモノメチルエーテル、プロピレングリコールモノメチルエーテルアセテート（以下、ＰＥＧＭＥＡと称することがある）、シクロヘキサノン、シクロヘキサノール、メチルイソブチルケトン、乳酸エチル、乳酸メチル等は、感光性樹脂脂層に、好適に用いることができる。
既述の溶剤のうち、１−メトキシ−２−プロピルアセテート、３−エトキシプロピオン酸メチル、３−エトキシプロピオン酸エチル、エチルセロソルブアセテート、乳酸エチル、酢酸ブチル、３−メトキシプロピオン酸メチル、２−ヘプタノン、シクロヘキサノン、ジエチレングリコールモノエチルエーテルアセテート（エチルカルビトールアセテート）、ジエチレングリコールモノブチルエーテルアセテート（ブチルカルビトールアセテート）、プロピレングリコールメチルエーテルアセテート、およびメチルエチルケトン等が溶剤として好ましく用いられる。
感光性樹脂組成物が溶剤を含有する場合、溶剤は１種単独で用いてもよく、２種以上を組み合わせて用いてもよい。
溶剤として、必要に応じて沸点が１８０℃〜２５０℃である有機溶剤（高沸点溶剤）を使用することができる。
【００７１】
〔転写フィルム〕
本実施形態の転写フィルムは、仮支持体と、前述の本実施形態の感光性樹脂組成物の固形分を含む感光性樹脂層と、を備える。
本実施形態の転写フィルムを用いて基材上にパターンを形成する際には、パターンを形成しようとする基材に対し、本実施形態の転写フィルムの感光性樹脂層を転写し、上記基材上に転写された感光性樹脂層に対し、露光、現像、及び現像後のベークを順次施すことにより、基材上にパターンを形成する。
本実施形態の転写フィルムによれば、本実施形態の感光性樹脂組成物による効果と同様の効果が奏される。
本実施形態の転写フィルムは、パターン形成の用途に特に制限なく用いることができるが、特に、加飾パターンを備えるタッチパネルの加飾パターンの形成に好適である。
【００７２】
転写フィルムにおける感光性樹脂層は、本実施形態の感光性樹脂組成物の固形分を含む。
即ち、本実施形態の感光性樹脂組成物が溶剤を含む場合には、転写フィルムにおける感光性樹脂層は、少なくとも、上記感光性樹脂組成物の溶剤以外の成分（即ち、固形分）を含む。この場合、感光性樹脂層は、更に、溶剤を含んでいてもよい。感光性樹脂層が溶剤を含む場合としては、例えば、溶剤を含む感光性樹脂組成物を塗布し、乾燥させて感光性樹脂層を形成する場合において、乾燥後においても感光性樹脂層中に溶剤が残存している場合が挙げられる。
また、本実施形態の感光性樹脂組成物が溶剤を含まない場合には、転写フィルムにおける感光性樹脂層は、上記感光性樹脂組成物の全成分を含む。
【００７３】
図１は、本実施形態の転写フィルムの構成の一例を示す概略断面図である。
図１に示す転写フィルム１０は、仮支持体１２、感光性樹脂層である黒色樹脂層１４および保護フィルム１６をこの順に備える。
図１では、仮支持体１２、黒色樹脂層１４および保護フィルム１６が互いに隣接して積層された態様の転写フィルム１０を示すが、本実施形態の転写フィルムはこの態様には限定されない。本実施形態の転写フィルムは、例えば、後述するように、仮支持体１２と黒色樹脂層１４との間に熱可塑性樹脂層（不図示）を備えていてもよく、黒色樹脂層１４と任意に設けられる熱可塑性樹脂層との間に、機能層（不図示）を備えていてもよい。
【００７４】
＜感光性樹脂層＞
本実施形態の転写フィルムは、前述の本実施形態の感光性樹脂組成物の固形分を含む感光性樹脂層を備える。
感光性樹脂組成物に含まれる成分、及びその好ましい態様は前述のとおりである。
転写フィルムにおける感光性樹脂層の厚さとしては、０．５μｍ〜１０．０μｍであることが好ましく、１．０μｍ〜８．０μｍであることがより好ましく、１．５μｍ〜５．０μｍであることがさらに好ましい。
【００７５】
＜仮支持体＞
本実施形態の転写フィルムは、仮支持体を備える。
仮支持体としては、可撓性を有するフィルムを用いることができる。
仮支持体の例としては、シクロオレフィンコポリマーフィルム、ポリエチレンテレフタレート（以下、「ＰＥＴ」と称することがある）フィルム、トリ酢酸セルロースフィルム、ポリスチレンフィルム、ポリカーボネートフィルム、ポリオレフィンフィルム（例えば、ポリエチレン（ＰＥ）フィルム、ポリプロピレン（ＰＰ）フィルム等）、などが挙げられる。中でも、ハンドリングの観点から、ＰＥＴフィルムが特に好ましい。
仮支持体は、透明であってもよいし、染料化ケイ素、アルミナゾル、クロム塩、ジルコニウム塩などを含有することにより着色されていてもよい。
また、仮支持体には、特開２００５−２２１７２６号公報に記載の方法などにより、導電性が付与されていてもよい。
【００７６】
＜機能層＞
本実施形態の転写フィルムは、仮支持体と感光性樹脂層との間に配置された機能層を備えていてもよい。
機能層としては、酸素遮断層が好ましい。
転写フィルムが酸素遮断層を含有すると、基材上に転写された感光性樹脂層を露光する際の露光感度が向上する。このため、露光機の時間負荷が減り、生産性が向上する。
酸素遮断層としては、低い酸素透過性を示し、水又はアルカリ水溶液に分散又は溶解する層が好ましく、公知の酸素遮断層を用いることができる。
酸素遮断層は、ポリビニルアルコール及びポリビニルピロリドンを含むことが好ましい。
機能層（例えば酸素遮断層）の厚さとしては、０．２μｍ〜５μｍが好ましく、０．５μｍ〜３μｍがより好ましく、１．０μｍ〜２．５μｍが特に好ましい。
【００７７】
＜熱可塑性樹脂層＞
本実施形態の転写フィルムは、仮支持体と感光性樹脂層との間（酸素遮断層を備える場合には、仮支持体と酸素遮断層との間）に、熱可塑性樹脂層を備えていてもよい。
熱可塑性樹脂層は、転写フィルムの感光性樹脂層を基材に転写する際にクッションの役割を果たす、クッション層であることが好ましい。
【００７８】
熱可塑性樹脂層に含有され得る成分としては、特開平５−７２７２４号公報に記載されている有機高分子物質が好ましく、ヴイカーＶｉｃａｔ法（具体的にはアメリカ材料試験法エーエステーエムデーＡＳＴＭＤ１２３５によるポリマー軟化点測定法）による軟化点が約８０℃以下の有機高分子物質であることが特に好ましい。
熱可塑性樹脂層に含有され得る成分として、具体的には、ポリエチレン、ポリプロピレンなどのポリオレフィン；エチレンと酢酸ビニル又はそのケン化物との共重合体、エチレンとアクリル酸エステル又はそのケン化物などのエチレン共重合体；ポリ塩化ビニル；塩化ビニルと酢酸ビニル又はそのケン化物との共重合体などの塩化ビニル共重合体；ポリ塩化ビニリデン；塩化ビニリデン共重合体；ポリスチレン；スチレンと（メタ）アクリル酸エステル又はそのケン化物との共重合体などのスチレン共重合体；ポリビニルトルエン；ビニルトルエンと（メタ）アクリル酸エステル又はそのケン化物との共重合体などのビニルトルエン共重合体；ポリ（メタ）アクリル酸エステル；（メタ）アクリル酸ブチルと酢酸ビニルとの共重合体などの（メタ）アクリル酸エステル共重合体；酢酸ビニル共重合体；ナイロン、共重合ナイロン、Ｎ−アルコキシメチル化ナイロン、Ｎ−ジメチルアミノ化ナイロンなどのポリアミド樹脂；等の有機高分子が挙げられる。
【００７９】
熱可塑性樹脂層の厚さは、２μｍ〜３０μｍが好ましく、５μｍ〜２０μｍがより好ましく、７μｍ〜１６μｍが特に好ましい。
【００８０】
＜保護フィルム＞
本実施形態の転写フィルムは、保管の際のゴミ等の不純物による汚染や損傷から保護する目的で、仮支持体上に配置された感光性樹脂層の更に上に、保護フィルムを備えていてもよい。
保護フィルムとしては、感光性樹脂層から容易に剥離し得るものを用いることができ、仮支持体の材料と同一又は類似の材料のフィルムから好適に選択することができる。保護フィルムとしては、ポリオレフィンフィルム（例えば、ポリエチレン（ＰＥ）フィルム、ポリプロピレン（ＰＰ）フィルム、等）、ポリエチレンテレフタレートフィルム、シリコン紙、ポリテトラフルオロエチレンフィルムが適当である。
保護フィルムとしては、特開２００６−２５９１３８号公報の段落〔００８３〕〜〔００８７〕及び〔００９３〕に記載の保護フィルムを適宜使用することができる。
【００８１】
本実施形態の転写フィルムは、前述の感光性樹脂組成物の固形分を含む感光性樹脂層を備えるため、感光性樹脂層のタックが抑制される。このため、感光性樹脂層上に配置されることがある保護フィルムの剥離性が向上する。
【００８２】
本実施形態の転写フィルムの一態様として、仮支持体と、熱可塑性樹脂層と、機能層と、感光性樹脂層と、保護フィルムと、がこの順に配置された積層構造を有する転写フィルムの態様が挙げられる。この場合の積層構造を、以下では、「保護フィルム／感光性樹脂層／機能層／熱可塑性樹脂層／仮支持体の積層構造」とも表記する。
【００８３】
本実施形態の転写フィルムは、特開２００６−２５９１３８号公報の段落〔００９４〕〜〔００９８〕に記載の硬化性転写材料の作製方法に準じて作製することができる。
即ち、転写フィルムの製造方法は、仮支持体上に、感光性樹脂層を形成する工程を含む。
転写フィルムの製造方法は、感光性樹脂層を形成する工程の前に、機能層を形成する工程を含んでいてもよい。
更に、転写フィルムの製造方法は、感光性樹脂層を形成する工程の前に（機能層を形成する工程を含む場合には、機能層を形成する工程の前に）、熱可塑性樹脂層を形成する工程を含んでいてもよい。
【００８４】
熱可塑性樹脂層及び機能層を備える転写フィルムは、例えば、仮支持体上に、熱可塑性の有機高分子と、所望により併用する添加剤と、を溶解した溶解液（熱可塑性樹脂層用塗布液）を塗布し、乾燥させて熱可塑性樹脂層を設けた後、設けられた熱可塑性樹脂層上に熱可塑性樹脂層を溶解しない溶剤に樹脂および添加剤を加えて調製した機能層用塗布液を塗布し、乾燥させて機能層を積層し、積層された機能層上に、さらに、機能層を溶解しない溶剤を用いて調製した感光性樹脂組成物を塗布し、乾燥させて感光性樹脂層を形成することによって、好適に作製することができる。
なお、感光性樹脂組成物に含まれる成分は、既述のとおりである。
【００８５】
〔パターンの製造方法〕
本実施形態のパターンの製造方法（以下、「本実施形態の製造方法」ともいう）は、基材上に、本実施形態の感光性樹脂組成物又は本実施形態の転写フィルムを用いて感光性樹脂層を形成する工程（以下、「感光性樹脂層形成工程」ともいう）と、基材上に形成された感光性樹脂層をパターン露光する工程（以下、「露光工程」ともいう）と、パターン露光された感光性樹脂層を、現像液によって現像することにより、パターンを形成する工程（以下、「現像工程」ともいう）と、を有する。
本実施形態の製造方法では、転写フィルムを用いる場合においても用いない場合においても、本実施形態の感光性樹脂組成物が用いられる。
従って、本実施形態の製造方法によれば、本実施形態の感光性樹脂組成物による効果（現像性向上）と同様の効果が奏される。
【００８６】
本実施形態の製造方法は、加飾パターンを備えるタッチパネルの加飾パターンの製造方法として好適である。この場合、基材として、タッチパネル（例えば、電極パターン、引き回し配線、遮光性導電膜、及びオーバーコート層等が形成された樹脂基材）を用いる。
但し、本実施形態の製造方法は、加飾パターンを備えるタッチパネルの加飾パターンの製造方法には限定されない。
【００８７】
＜基材＞
本実施形態の製造方法で用いられる基材としては、光学的に歪みがなく、透明度が高い材料を用いることが好ましい。
そのような観点からは、ガラス基材又は樹脂基材であって透明性の高い基材が好ましい。
中でも、軽量であり、破損しにくいという観点からは樹脂基材が好ましい。
樹脂基材としては、具体的には、ポリエチレンテレフタレート（ＰＥＴ）、ポリエチレンナフタレート、ポリカーボネート（ＰＣ）、トリアセチルセルロース（ＴＡＣ）、シクロオレフィンポリマー（ＣＯＰ）等の樹脂からなる基材が挙げられる。
【００８８】
基材の厚みは、５０μｍ〜２００μｍであることが好ましい。
基材の屈折率は、１．６〜１．７８であることが好ましい。
基材は、単層構造であってもよく、２層以上の積層構造であってもよい。基材が２層以上の積層構造である場合、屈折率とは、基材全層の屈折率を意味する。
このような屈折率の範囲を満たす限りにおいて、基材を形成する材料は特に制限されない。
また、上述した基材の厚みは、２層以上の積層構造である場合、全層の合計厚みを意味する。
【００８９】
＜感光性樹脂層形成工程＞
感光性樹脂層形成工程は、基材上に、本実施形態の感光性樹脂組成物又は本実施形態の転写フィルムを用いて感光性樹脂層を形成する工程である。
本工程において、基材上に感光性樹脂層を形成する方法としては、本実施形態の転写フィルムを用いる方法と、本実施形態の転写フィルムを用いずに本実施形態の感光性樹脂組成物を用いる方法と、がある。
【００９０】
以下、まず、本実施形態の転写フィルムを用いる方法について説明する。
本実施形態の転写フィルムを用いる方法では、本実施形態の転写フィルムの感光性樹脂層を基材上に転写することにより、基材上に感光性樹脂層を形成する。
感光性樹脂層の転写は、公知のラミネーターを用いて行うことができる。
保護フィルム／感光性樹脂層／機能層／熱可塑性樹脂層／仮支持体の積層構造を有する転写フィルムを用いる場合には、まず、転写フィルムから保護フィルムを剥離して感光性樹脂層を露出させ、次いで、露出した感光性樹脂層と基材とが接するようにして、転写フィルムと基材とを貼り合わせる。これにより、転写フィルムの感光性樹脂層が、基材上に転写され、仮支持体／熱可塑性樹脂層／機能層／感光性樹脂層／基材の積層体が形成される。その後、好ましくは、積層体から、少なくとも仮支持体を剥離する。
【００９１】
基材上に転写フィルムの感光性樹脂層を転写し、パターン露光し、現像する方法の例としては、特開２００６−２３６９６号公報の段落〔００３５〕〜〔００５１〕の記載を参照することもできる。
【００９２】
次に、本実施形態の転写フィルムを用いずに本実施形態の感光性樹脂組成物を用いる方法について説明する。
この方法の好適な例として、溶剤を含有する態様の本実施形態の感光性樹脂組成物を基材上に塗布し、乾燥させることにより、基材上に感光性樹脂層を形成する。乾燥後であって露光前の感光性樹脂層に対し、必要に応じ、熱処理（いわゆるプリベーク）を施してもよい。
【００９３】
＜露光工程＞
露光工程は、基材上に形成された感光性樹脂層をパターン露光する工程である。
パターン露光の方法として、具体的には、基材上に形成された感光性樹脂層の上方、即ち、感光性樹脂層と露光光源との間に、所定パターンが形成されたマスクを配置し、その後、マスク上方から感光性樹脂層を露光する方法が挙げられる。
露光光源は、感光性樹脂層を硬化しうる波長域の光（例えば、３６５ｎｍ、４０５ｎｍなど）を照射できる光源であればよく、適宜選定して用いることができる。
露光光源として、具体的には、超高圧水銀灯、高圧水銀灯、メタルハライドランプ等が挙げられる。
露光量としては、通常、５Ｊ／ｃｍ２〜２００ｍＪ／ｃｍ２程度であり、好ましくは、１０Ｊ／ｃｍ２〜１００ｍＪ／ｃｍ２程度である。
【００９４】
また、パターン露光の方法としては、レーザー等を用いた走査露光（デジタル露光）を行う方法も挙げられる。
【００９５】
転写フィルムを用いて基材上に感光性樹脂層を形成した場合、パターン露光は、仮支持体を剥離してから行ってもよいし、仮支持体を剥離する前に露光し、その後、仮支持体を剥離してもよい。
【００９６】
また、露光工程では、パターン露光後であって現像前に、感光性樹脂層に対し熱処理（いわゆるＰＥＢ（Post Exposure Bake））を施してもよい。
【００９７】
＜現像工程＞
現像工程は、パターン露光された感光性樹脂層を、現像液によって現像することにより、パターンを形成する工程である。
現像液としては特開平５−７２７２４号公報に記載の現像液など、公知の現像液を使用することができる。
現像液は未露光の感光性樹脂層を溶解しうる現像液が好ましく、例えば、ｐＫａ＝７〜１３の化合物を０．０５ｍｏｌ／Ｌ〜５ｍｏｌ／Ｌの濃度で含む現像液が好ましい。
また、現像液のｐＨ（２５℃）は、８〜１３が好ましい。
【００９８】
現像液は、更に水と混和性を有する有機溶剤を少量含有してもよい。
水と混和性を有する有機溶剤としては、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等を挙げることができる。有機溶剤の濃度は０．１質量％〜３０質量％が好ましい。
また、現像液は、更に公知の界面活性剤を含有してもよい。
界面活性剤の濃度は０．０１質量％〜１０質量％が好ましい。
【００９９】
また、現像工程では、前述の特定バインダーを含有する感光性樹脂層を現像するので、前述したとおり、炭酸塩水溶液である現像液を用いて現像した場合においても、現像性に優れる。
炭酸塩水溶液である現像液としては、炭酸塩（炭酸ナトリウム、炭酸カリウム等）の水溶液が挙げられる。
炭酸塩水溶液である現像液は、当然のことながら炭酸塩及び水を含有するが、更に、上述の水と混和性を有する有機溶剤、界面活性剤等のその他の成分を含有してもよい。
炭酸塩水溶液である現像液のｐＨ（２５℃）は、９．０〜１２．０が好ましく、１０．０〜１２．０がより好ましい。
炭酸塩水溶液である現像液において、炭酸塩の濃度は、０．１質量％〜５質量％が好ましく、０．１質量％〜３質量％がより好ましく、０．５質量％〜２質量％がより好ましい。
【０１００】
現像の方式としては、パドル現像、シャワー現像、シャワー現像＋スピン現像、ディップ現像等のいずれの方式でもよい。
ここで、シャワー現像について説明すると、露光後の感光性樹脂層に現像液をシャワーにより吹き付けることにより、未硬化部分を除去することで、パターンを形成することができる。
また、現像の後に、洗浄剤などをシャワーにより吹き付け、ブラシなどで擦りながら、現像残渣を除去してもよい。
現像液の液温度は２０℃〜４０℃が好ましい。
【０１０１】
＜ベーク工程＞
本実施形態の製造方法は、現像工程の後、現像によって形成されたパターンをベークする工程（以下、「ベーク工程」ともいう）を有することが好ましい。
ここでいう「ベーク」は、現像後のベークであり、一般に「ポストベーク」と呼ばれているベークである。
ベーク工程を有することにより、パターン中に含まれる液体成分を効率的に除去できる。また、ベーク工程を有することにより、熱だれを利用して、パターンの断面形状を良好な断面形状とすることができる。
【０１０２】
ベーク工程におけるベーク温度は、２００℃以下であることが好ましく、１８０℃以下であることがより好ましく、１７０℃以下であることが特に好ましい。
ベーク温度が２００℃以下であると、基材として樹脂基材を用いた場合においても、ベークの熱による基材のダメージがより抑制される。
また、ベーク温度が２００℃以下であると、基材として、電極パターン、引き回し配線、遮光性導電膜、オーバーコート層などが形成された基材（例えば、タッチパネル）を用いる場合においても、これらの要素への悪影響が低減される。
【０１０３】
また、前述したとおり、一般的には、ベーク温度が２００℃以下であると、パターンの熱だれ不足し、ベーク後のパターンの断面形状がアンダーカット形状となる場合がある。
しかし、本実施形態のパターンの製造方法では、Ｍｗ２５０００以下のバインダーを含有する本実施形態の感光性樹脂組成物が用いられるので、ベーク温度が２００℃以下であっても、ベーク後のパターンの断面形状を、矩形状又はテーパー形状とすることができる。
【０１０４】
また、ベーク工程におけるベーク温度の下限は、例えば１３０℃であり、好ましくは１４０℃である。
【０１０５】
また、ベーク工程におけるベーク時間は、１分〜６０分であることが好ましく、１０分〜６０分であることがより好ましく、２０分〜５０分であることがさらに好ましい。
【０１０６】
本実施形態の製造方法は、上述した工程以外のその他の工程を有していてもよい。
その他の工程としては、例えば洗浄工程等、フォトリソグラフィーの分野における公知の工程を適宜設けることができる。
【０１０７】
〔加飾パターン、タッチパネル〕
本実施形態の加飾パターンは、本実施形態の感光性樹脂組成物の固形分（即ち、溶剤以外の成分）を含む感光性樹脂層のパターン状の硬化物、又は、本実施形態の転写フィルムの感光性樹脂層のパターン状の硬化物である。
本実施形態のタッチパネルは、本実施形態の加飾パターンを備える。
加飾パターンは、例えば、上述した本実施形態の製造方法によって製造できる。
【０１０８】
図２は、本実施形態におけるタッチパネルの一例として、加飾パターン２０を備えるタッチパネル１８を示す概略平面図である。
図２は、タッチパネル１８は、図２に示す如き形状の加飾パターン２０を備えることで、タッチパネル１８の本体に配置された配線を隠蔽することができる。
【０１０９】
本実施形態のタッチパネルとしては特に制限はなく、目的に応じて適宜選択することができる。
本実施形態において、タッチパネルの概念には、いわゆるタッチセンサおよびタッチパッドが包含される。
タッチパネルにタッチパネルセンサー電極部を設ける方式としては、２枚の透明電極を貼合する貼合方式、１枚の基板の両面に透明電極を具備する方式、片面ジャンパー若しくはスルーホール方式、片面積層方式のいずれでもよい。
【０１１０】
タッチパネルとして、例えば、表面型静電容量式タッチパネル、投影型静電容量式タッチパネル、抵抗膜式タッチパネル等が挙げられる。
【０１１１】
投影型静電容量式タッチパネルの駆動方式としては、ＤＣ（ｄｉｒｅｃｔ  ｃｕｒｒｅｎｔ）駆動方式よりもＡＣ（ａｌｔｅｒｎａｔｉｎｇ  ｃｕｒｒｅｎｔ）駆動方式が好ましい。
電極への電圧印加時間が少ない駆動方式がより好ましい。
【０１１２】
抵抗膜式タッチパネルは、導電性膜を有する上下一対の基板の導電性膜同士が対向する位置でスペーサーを介して配置された基本構成からなる。
なお抵抗膜式タッチパネルの構成は公知であり、公知技術を何ら制限なく適用することができる。
【０１１３】
静電容量式タッチパネルの方式としては、表面型静電容量式、投影型静電容量式等が挙げられる。
投影型の静電容量式タッチパネルは、Ｘ軸電極（以下、Ｘ電極とも称する）と、Ｘ電極と直交するＹ軸電極（以下、Ｙ電極とも称する）とを、絶縁体を介して配置した基本構成からなる。より具体的な態様としては、Ｘ電極及びＹ電極が、１枚の基板上の別々の面に形成される態様、１枚の基板上にＸ電極、絶縁体層、Ｙ電極をこの順で形成する態様、１枚の基板上にＸ電極を形成し、別の基板上にＹ電極を形成する態様（この態様では、２枚の基板を貼り合わせた構成が上記基本構成となる）等が挙げられる。
なお、静電容量式タッチパネルの構成は公知であり、本実施形態では公知技術を何ら制限なく適用することができる。
【実施例】
【０１１４】
以下、本実施形態の実施例を示すが、本実施形態は以下の実施例には限定されない。
以下において、「部」及び「％」は、それぞれ、「質量部」及び「質量％」を意味する。【０１１５】
＜バインダーの準備＞
下記表１に示すバインダー（ポリマー１〜１２）を準備した。
ここで、ポリマー１〜７は、特定バインダー（即ち、Ｉ／Ｏ値が０．５以上であり重量平均分子量（Ｍｗ）が２５０００以下であるバインダー）であり、ポリマー８〜１２は、比較用バインダーである。【０１１６】
【表１】
2017209002.tif 000003
【０１１７】
−表１の説明−
・Ｍｗは重量平均分子量である。
・Ｉ／ＯはＩ／Ｏ値である。
・酸価の単位はｍｇ／ＫＯＨである。
・共重合比は、モル比である。
・ＢｚＭＡは、ベンジルメタクリレートである。
・ＭＡＡは、メタクリル酸である。
・ＭＭＡは、メチルメタクリレートである。
・ＧＭＡは、グリシジルメタクリレートである。
・ＣＨＭＡは、シクロヘキシルメタクリレートである。
・Ｓｔは、スチレンである。【０１１８】
＜黒色顔料分散液の準備＞
全固形分量が３４．０質量％であり、カーボンブラック（以下、「ＣＢ」とも称する）（黒色顔料）の含有量が２５質量％であり、分散バインダー（即ち、分散剤としてのバインダー）の含有量が９．０質量％である下記処方の黒色顔料分散液を準備した。【０１１９】
〜黒色顔料分散液の処方〜
・カーボンブラック（黒色顔料）  …  ２５．０質量％
・分散バインダー（即ち、分散剤としてのバインダー）  …  ９．０質量％
・プロピレングリコールモノメチルエーテルアセテート  …  ６６．０質量％【０１２０】
なお、分散バインダーとしては、ベンジルメタクリレート／メタクリル酸のランダム共重合体〔モル比（ベンジルメタクリレート／メタクリル酸）＝７２／２８、重量平均分子量３．７万〕を用いた。【０１２１】
〔実施例１〕
＜感光性樹脂組成物の調製＞
下記処方の各成分を十分に撹拌混合することにより、感光性樹脂組成物を調製した。【０１２２】
〜感光性樹脂組成物の処方〜
・上記黒色顔料分散液  …  １６１部
−重合性モノマー−
・Ａ−ＮＯＤ−Ｎ  …  ３．６部
（新中村化学工業（株）、２官能モノマー、分子量２２６）
・Ａ−ＤＣＰ  …  １０．８部
（新中村化学工業（株）、２官能モノマー、分子量３０４）
・８ＵＸ−０１５Ａ  …  ７．２部
（大成ファインケミカル（株）、１５官能モノマー、分子量２０７８）
・Ａ−ＤＰＨ  …  ２．４部
（新中村化学工業（株）、６官能モノマー、分子量５７８）
−バインダー−
・上記ポリマー１  …  ５２．６部
−重合開始剤−
・ＯＸＥ−０２  …  ４．１部（感光性樹脂組成物中の全固形分量に対して３．０質量％）
（ＢＡＳＦ社、ＩＲＧＡＣＵＲＥ（登録商標）ＯＸＥ  ０２、エタノン，１−［９−エチル−６−（２−メチルベンゾイル）−９Ｈ−カルバゾール−３−イル］−，１−（０−アセチルオキシム））
−溶剤−
・ＭＭＰＧ−Ａｃ  …  ３５３部
（プロピレングリコールモノメチルエーテルアセテート）
・ＭＥＫ  …  ４０４部
（メチルエチルケトン）
−界面活性剤−
・Ｆ−７８４−Ｆ  …  １．００部
（ＤＩＣ（株）、メガファック（登録商標）Ｆ−７８４−Ｆ）【０１２３】
＜転写フィルムの作製＞
厚さ７５μｍのポリエチレンテレフタレートフィルムである仮支持体上に、下記処方Ｈ１からなる熱可塑性樹脂層用塗布液をスリット状ノズルを用いて塗布し、乾燥させることにより、乾燥膜厚１５．１μｍの熱可塑性樹脂層を形成した。
次に、上記熱可塑性樹脂層上に、下記処方Ｐ１からなる酸素遮断層用塗布液を塗布し、乾燥させることにより、乾燥膜厚１．６μｍの酸素遮断層を形成した。
次に、上記酸素遮断層上に、前述の感光性樹脂組成物を塗布し、乾燥させることにより、乾燥膜厚２．０μｍの感光性樹脂層を形成した。
次に、上記感光性樹脂層上に、保護フィルム（厚さ１２μｍのポリプロピレンフィルム）を圧着した。
以上により、保護フィルム／感光性樹脂層／酸素遮断層／熱可塑性樹脂層／仮支持体の積層構造を有する転写フィルムを得た。【０１２４】
〜熱可塑性樹脂層用塗布液：処方Ｈ１〜
・メタノール  …  １１．１部
・プロピレングリコールモノメチルエーテルアセテート  …  ６．３６部
・メチルエチルケトン  …  ５２．４部
・メチルメタクリレート／２−エチルヘキシルアクリレート／ベンジルメタクリレート／メタクリル酸の共重合体  …  ５．８３部
（共重合組成比（モル比）＝５５／１１．７／４．５／２８．８、重量平均分子量＝１０万、Ｔｇ≒７０℃）
・スチレン／アクリル酸の共重合体  …  １３．６部
（共重合組成比（モル比）＝６３／３７、重量平均分子量＝１万、Ｔｇ≒１００℃）
・２，２−ビス［４−（メタクリロキシポリエトキシ）フェニル］プロパン  …  ９．１部
（新中村化学工業（株））
・フッ素系界面活性剤  …  ０．５４部
（固形分量３０質量％のメチルエチルケトン溶液、ＤＩＣ（株）、メガファック（登録商標）Ｆ７８０Ｆ）【０１２５】
〜酸素遮断層用塗布液：処方Ｐ１〜
・ＰＶＡ２０５  …  ３２．２部
（ポリビニルアルコール、（株）クラレ製、鹸化度＝８８％、重合度５５０）
・ポリビニルピロリドン  …  １４．９部
（アイエスピー・ジャパン社製、Ｋ−３０）
・蒸留水  …  ５２４部
・メタノール  …  ４２９部【０１２６】
＜評価＞
上記転写フィルムを用い、以下の評価を行った。
結果を表２に示す。【０１２７】
（現像性）
下記の現像時間及び現像残渣の評価を行うことにより、上記転写フィルムから転写された感光性樹脂層の、炭酸塩水溶液である現像液による現像性を評価した。
下記の現像時間及び現像残渣の評価結果のうち、少なくとも一方の評価結果が「Ｄ」であることは、炭酸塩水溶液である現像液による現像性が悪いことを意味する。【０１２８】
−現像時間−
下記現像時間の評価を行うことにより、上記感光性樹脂層を炭酸塩水溶液によって現像できるか否かを評価した。
まず、上記転写フィルムから保護フィルムを剥離し、次いで、保護フィルムが剥離された転写フィルムと基材（厚さ２００μｍの無色ポリエステルフィルム）とを、転写フィルムの感光性樹脂層と基材とが接するようにして重ね合わせることにより、仮支持体／熱可塑性樹脂層／酸素遮断層／感光性樹脂層／基材の積層構造を有する積層サンプルを得た。
次に、上記積層サンプルから仮支持体を剥離し、剥離後、現像液としての３０℃の１質量％炭酸ナトリウム水溶液（２５℃におけるｐＨ１０．０〜１１．０；以下同じ。）を用いてシャワー現像を行うことにより、熱可塑性樹脂層、酸素遮断層、及び感光性樹脂層を溶解させた。この時、目視により、感光性樹脂層の溶解が完了した時間を確認し、この時間を現像時間として記録した。
得られた現像時間に基づき、下記評価基準に従って、現像時間を評価した。
下記評価基準において、Ａ〜Ｃであれば、実用上許容できる。
−−現像時間の評価基準−−
Ａ：現像時間が３０秒未満であり、現像可能であった。
Ｂ：現像時間が３０秒以上４０秒未満であり、現像可能であった。
Ｃ：現像時間が４０秒以上４５秒未満であり、現像可能であった。
Ｄ：４５秒現像しても感光性樹脂層が残存し、感光性樹脂層を現像できなかった。【０１２９】
−現像残渣−
下記現像残渣の評価を行うことにより、上記感光性樹脂層を炭酸塩水溶液によって現像した場合に現像残渣を抑制できるか否かを評価した。
まず、現像時間の評価と同様にして、仮支持体／熱可塑性樹脂層／酸素遮断層／感光性樹脂層／基材の積層構造を有する積層サンプルを準備した。
次に、積層サンプルの仮支持体の上（仮支持体からみて熱可塑性樹脂層とは反対側）にパターンマスクを配置し、パターンマスクの上からメタルハライドランプによって積層サンプルの感光性樹脂層を露光した。パターンマスクとしては、ライン＆スペースの細線パターン形成用のパターンマスクを用いた。
次に、積層サンプルから仮支持体を剥離し、剥離後、現像液としての３０℃の１質量％炭酸ナトリウム水溶液を用いてシャワー現像を４５秒間行うことにより、熱可塑性樹脂層、酸素遮断層、及び、未露光部の感光性樹脂層を溶解させ、細線パターンを得た。
現像後、細線パターンの外部（未露光部）を目視で観察し、下記評価基準に従って感光性樹脂層の現像残渣を評価した。
下記評価基準において、Ａ〜Ｃであれば、実用上許容できる。
−−現像残渣の評価基準−−
Ａ：現像残渣が全く無い。
Ｂ：細線パターンの周辺及び外部には現像残渣の発生が全く無く、基材端部のみに現像残渣が確認できる。
Ｃ：細線パターンの周辺にわずかに現像残渣が確認できる。
Ｄ：未露光部の感光性樹脂層の溶解が完了しておらず、細線パターンが得られていない。【０１３０】
（パターン欠け）
まず、現像残渣の評価における細線パターンの形成と同様にして細線パターンを形成し、得られた細線パターンを、オーブンにて１４５℃、３０分間ベーク（加熱）した。
次に、ベーク後の細線パターンを光学顕微鏡で観察し、下記評価基準に従ってパターン欠けの有無を評価した。
−パターン欠けの評価基準−
Ａ：細線パターンのパターン欠けが全く無い。
Ｂ：細線パターンのパターン欠けがややあるが、実用上の許容できる範囲内であった。
Ｃ：細線パターンのパターン欠けがあり、実用上の許容できる範囲を超えていた。【０１３１】
（テーパー角度（パターンの断面形状））
パターン欠けの評価におけるベーク後の細線パターンの断面形状を、走査型電子顕微鏡（ＳＥＭ；Scanning Electron Microscope）によって観察し、ＳＥＭ像を得た。
得られたＳＥＭ像により、細線パターンのテーパー角度を測定し、下記評価基準に従って、細線パターンのテーパー角度（パターンの断面形状）を評価した。
図３は、本実施例における細線パターン及び基材の概略断面図であり、細線パターンの断面のテーパー角度を説明するための概略断面図である。
図３に示すように、本実施例では、細線パターン２１の下面（基材２２との接触面）と、細線パターン２１の側面と、のなす角度を、細線パターン２１のテーパー角度θ（°）とした。
−テーパー角度の評価基準−
Ａ：細線パターンのテーパー角度が６０°以上９０°以下であり、細線パターンの断面形状に優れていた。
Ｂ：細線パターンのテーパー角度が３０°以上６０°未満であり、細線パターンの断面形状が実用上の許容できる範囲内であった。
Ｃ：細線パターンのテーパー角度が３０°未満であり、細線パターンの断面形状が実用上の許容できる範囲を超えていた。
Ｄ：細線パターンのテーパー角度が９０°を超えており、細線パターンの断面形状が実用上の許容できる範囲を超えていた。【０１３２】
〔実施例２〜１２、比較例１〜５〕
実施例１において、感光性樹脂組成物の成分を表２及び表３に示すとおりに変更したこと以外は実施例１と同様の操作を行った。
結果を表２及び表３に示す。【０１３３】
【表２】
2017209002.tif 000004
【０１３４】
【表３】
2017209002.tif 000005
【０１３５】
−表２及び表３の説明−
・ポリマー１〜１２は、それぞれ、表１に示すポリマー１〜１２を意味する。
・各成分の欄の数字は、その成分の量（部）を意味する。
・空欄は、その成分を含有しないことを意味する。
・Ｍ／Ｂ比は、バインダーの総含有質量に対する重合性モノマーの総含有質量の比を示す。例えば、実施例１におけるバインダーの総含有質量は、ポリマー１と、黒色顔料分散液中の分散バインダーと、の総含有質量である。
・「パターン欠け」欄及び「テーパー角度」欄の「−」は、そもそも炭酸塩水溶液である現像液によって溶解しなかったため（即ち、現像できなかったため）、評価を省略したことを意味する。
・ＤＰＨＡは、６官能モノマーである、ジペンタエリスリトールヘキサアクリレートを意味する。【０１３６】
表２及び表３に示すように、特定バインダー（即ち、Ｉ／Ｏ値が０．５以上であり重量平均分子量が２５０００以下であるバインダー）と、重合性モノマーと、重合開始剤と、を含有する感光性樹脂層を備える転写フィルムを用いた実施例１〜１２では、感光性樹脂層を炭酸塩水溶液である現像液によって現像でき、かつ、現像残渣を抑制できた。また、これら実施例１〜１２におけるベーク後のパターンは、断面形状に優れ、パターン欠けが抑制されていた。【０１３７】
２０１６年５月３１日に出願された日本国特許出願２０１６−１０９１８５号の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書に参照により取り込まれる。
【図１】
2017209002.tif 000006
【図２】
2017209002.tif 000007
【図３】
2017209002.tif 000008
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
Ｉ／Ｏ値が０．５以上であり重量平均分子量が２５０００以下であるバインダーと、顔料と、重合性モノマーと、重合開始剤と、を含有し、前記顔料の含有量が、感光性樹脂組成物の全固形分量に対し、２０質量％以上である感光性樹脂組成物。
【請求項２】
前記顔料が、黒色顔料である請求項１に記載の感光性樹脂組成物。
【請求項３】
前記重合性モノマーが、２官能モノマーを含む請求項１又は請求項２に記載の感光性樹脂組成物。
【請求項４】
前記２官能モノマーの含有量が、前記重合性モノマーの全量に対し、５０質量％以上である請求項３に記載の感光性樹脂組成物。
【請求項５】
前記顔料が、黒色顔料であり、
前記重合性モノマーが、２官能モノマーを含み、
前記２官能モノマーの含有量が、前記重合性モノマーの全量に対し、５０質量％以上である請求項１〜請求項４のいずれか１項に記載の感光性樹脂組成物。
【請求項６】
前記重合開始剤の含有量が、感光性樹脂組成物の全固形分量に対し、０質量％超４質量％未満である請求項１〜請求項５のいずれか１項に記載の感光性樹脂組成物。
【請求項７】
バインダーの総含有質量に対する重合性モノマーの総含有質量の比が、０．１０〜０．５０である請求項１〜請求項６のいずれか１項に記載の感光性樹脂組成物。
【請求項８】
前記顔料が、黒色顔料であり、
バインダーの総含有質量に対する重合性モノマーの総含有質量の比が、０．１０〜０．５０である請求項１〜請求項７のいずれか１項に記載の感光性樹脂組成物。
【請求項９】
バインダーの総含有質量に対する重合性モノマーの総含有質量の比が、０．３２〜０．３８である請求項１〜請求項８のいずれか１項に記載の感光性樹脂組成物。
【請求項１０】
前記Ｉ／Ｏ値が０．５以上であり重量平均分子量が２５０００以下であるバインダーの酸価が、７０ｍｇ／ＫＯＨ以上である請求項１〜請求項９のいずれか１項に記載の感光性樹脂組成物。
【請求項１１】
前記Ｉ／Ｏ値が０．５以上であり重量平均分子量が２５０００以下であるバインダーの含有量が、感光性樹脂組成物の全固形分量に対し、５質量％以上である請求項１〜請求項１０のいずれか１項に記載の感光性樹脂組成物。
【請求項１２】
前記Ｉ／Ｏ値が０．５以上であり重量平均分子量が２５０００以下であるバインダーの含有量が、感光性樹脂組成物に含有されるバインダーの総含有量に対し、５０質量％以上である請求項１〜請求項１１のいずれか１項に記載の感光性樹脂組成物。
【請求項１３】
前記Ｉ／Ｏ値が０．５以上であり重量平均分子量が２５０００以下であるバインダーが、ベンジル（メタ）アクリレート／（メタ）アクリル酸のランダム共重合体、スチレン／（メタ）アクリル酸のランダム共重合体、シクロヘキシル（メタ）アクリレート／（メタ）アクリル酸／メチル（メタ）アクリレートの共重合体、シクロヘキシル（メタ）アクリレート／メチル（メタ）アクリレート／（メタ）アクリル酸の共重合体のグリシジル（メタ）アクリレート付加物、ベンジル（メタ）アクリレート／（メタ）アクリル酸の共重合体のグリシジル（メタ）アクリレート付加物、アリル（メタ）アクリレート／（メタ）アクリル酸の共重合体、及び、ベンジル（メタ）アクリレート／（メタ）アクリル酸／ヒドロキシエチル（メタ）アクリレートの共重合体からなる群から選択される少なくとも１種である請求項１〜請求項１２のいずれか１項に記載の感光性樹脂組成物。
【請求項１４】
前記重合性モノマーが、エチレン性不飽和基である重合性基を有する請求項１〜請求項１３のいずれか１項に記載の感光性樹脂組成物。
【請求項１５】
前記重合性モノマーが、ウレタン（メタ）アクリレート化合物を含む請求項１〜請求項１４のいずれか１項に記載の感光性樹脂組成物。
【請求項１６】
加飾パターンを備えるタッチパネルの前記加飾パターンの形成に用いられる請求項１〜請求項１５のいずれか１項に記載の感光性樹脂組成物。
【請求項１７】
仮支持体と、
請求項１〜請求項１６のいずれか１項に記載の感光性樹脂組成物の固形分を含む感光性樹脂層と、
を備える転写フィルム。
【請求項１８】
更に、前記仮支持体と前記感光性樹脂層との間に配置された機能層を備える請求項１７に記載の転写フィルム。
【請求項１９】
加飾パターンを備えるタッチパネルの前記加飾パターンの形成に用いられる請求項１７又は請求項１８に記載の転写フィルム。
【請求項２０】
基材上に、請求項１〜請求項１６のいずれか１項に記載の感光性樹脂組成物又は請求項１７〜請求項１９のいずれか１項に記載の転写フィルムを用いて感光性樹脂層を形成する工程と、
前記基材上に形成された感光性樹脂層をパターン露光する工程と、
前記パターン露光された感光性樹脂層を、炭酸塩水溶液である現像液によって現像することにより、パターンを形成する工程と、
を有するパターンの製造方法。
【請求項２１】
更に、前記パターンを、２００℃以下のベーク温度にてベークする工程を有する請求項２０に記載のパターンの製造方法。
【請求項２２】
請求項１〜請求項１６のいずれか１項に記載の感光性樹脂組成物の固形分を含む感光性樹脂層又は請求項１７〜請求項１９のいずれか１項に記載の転写フィルムの前記感光性樹脂層のパターン状の硬化物である加飾パターン。
【請求項２３】
請求項２２に記載の加飾パターンを備えるタッチパネル。
【国際調査報告】
2017209002.tif 000009
2017209002.tif 000010
2017209002.tif 000011
2017209002.tif 000012